FR 3152023 A1 20250214 FR 2308600 A 20230809 Nouvelles compositions de liant hydraulique et compositions hydrauliques à base d’argiles calcinées La présente invention concerne une composition de liant hydraulique adjuvantée comprenant : - une composition de liant hydraulique comprenant, par rapport à la masse sèche de la composition de liant hydraulique : - de 30% à 95% en masse de clinker, et - de 5% à 70% en masse d’argile activée, - de 0% à 60% en masse de carbonate de calcium ou de carbonate de magnésium ou d’un mélange de carbonate de calcium et de carbonate de magnésium, de préférence de calcaire, et - de 0% à 10% en masse de sulfate de calcium ; - un premier adjuvant réducteur ou haut réducteur d’eau choisi parmi les polymères polycarboxylates polyalcoxylés et les polymères phosphonate polyalcoxylés, et l’un quelconque de leurs mélanges, et - un deuxième adjuvant choisi parmi les polymères de formule (B) suivante : dans laquelle « X » représente N ou O, « R » est choisi parmi H, un groupement alkyle en C1-C10, un groupement cyclohexyle, un groupement alkylaryle et un groupement insaturé, « R’ » est choisi parmi OH, un groupement alkyle en C1-C10, un groupe cyclohexyle, un groupe alkylaryle, NH 2 , COOH, un ester en C1-C6 ou un groupe ammonium, « Alk » représente un groupe alkylène en C2-C6, linéaire ou ramifié, et « n » est un entier allant de 2 à 10000, de préférence de 6 à 250. Figure pour l'abrégé : Aucune Nouvelles compositions de liant hydraulique et compositions hydrauliques à base d’argiles calcinées La présente invention concerne une composition de liant hydraulique à base d’argile calcinée, comprenant une combinaison spécifique d’adjuvants. La présente invention concerne également une composition hydraulique à base d’argile calcinée et comprenant ladite combinaison d’adjuvant. La présente invention concerne en outre l’utilisation de ladite combinaison spécifique d’adjuvants comme fluidifiant d’une composition de liant hydraulique ou d’une composition hydraulique à base d’argiles calcinées. Les compositions cimentaires usuelles, même contenant des ajouts minéraux tels que des argiles calcinées, comprennent une proportion importante de clinker. Par exemple, la plupart des ciments courants définis dans la norme EN 197-1:2011 « Composition, spécifications et critères de conformité des ciments courants » comprend au moins 65% en poids de clinker, et selon la norme EN 197-5:2021 entre 50% et 64% de clinker pour les CEM II/C-M. On recherche à abaisser la teneur en clinker des compositions cimentaires et des compositions de liant hydraulique afin de réduire leur impact carbone, tout en maintenant leurs propriétés mécaniques et rhéologiques. Des nouvelles compositions cimentaires et de liants hydrauliques dans lesquelles une partie du clinker est remplacée par des argiles activées et des calcaires commencent à voir le jour. Un des freins au développement de telles compositions est que le remplacement du clinker au profit d’ajouts minéraux, comme les argiles calcinées, amène les formulateurs à abaisser fortement le rapport eau/liant des compositions hydrauliques à base de compositions de liant hydraulique de façon à favoriser le développement des résistances court terme et à ne pas impacter la durabilité de l’ouvrage. Cette diminution du rapport eau/liant a pour conséquence directe l’augmentation de la viscosité de la composition hydraulique. Les propriétés intrinsèques des ajouts minéraux peuvent également être la cause de l’augmentation de la viscosité de la composition hydraulique. Il est connu que la demande en eau des ajouts minéraux, et notamment les argiles calcinées, peut être plus élevée que les ciments usuels contenant des proportions élevées de clinker et cela peut conduire à une augmentation de la viscosité de la composition hydraulique. La plupart des adjuvants connus pour abaisser la viscosité d’une composition hydraulique à teneur usuelle en clinker ne sont pas assez performants pour réduire la viscosité d’une composition hydraulique à teneur réduite en clinker, ou bien nécessitent d’être introduits à des teneurs trop élevées pour être viables sur le plan économique. Par ailleurs, il est souvent difficile de trouver des adjuvants permettant de réduire la viscosité des compositions hydrauliques sans induire de fort retard de prise et sans impacter leurs performances mécaniques, notamment à court terme. Il existe donc un besoin pour de nouvelles compositions de liant hydraulique à base d’argile calcinée dont les compositions hydrauliques résultantes présentent une faible viscosité. Il existe en particulier un besoin pour des compositions de liant hydraulique à base d’argiles calcinées dont les compositions hydrauliques résultantes présentent une faible viscosité et un rapport eau/liant faible (pour favoriser le développement des résistances court terme et ne pas impacter la durabilité de l’ouvrage). Il existe donc en particulier un besoin pour des compositions de liant hydraulique à base d’argiles calcinées dont les compositions hydrauliques résultantes présentent à la fois une faible viscosité et des résistances mécaniques élevées (par exemple à 20 heures et à 28 jours). L’invention concerne donc une composition de liant hydraulique adjuvantée comprenant : - une composition de liant hydraulique comprenant, par rapport à la masse sèche de la composition de liant hydraulique : - de 30 à 95 % en masse de clinker, - de 5 à 70 % en masse d’argile activée, - de 0 à 60% en masse de carbonate de calcium ou de carbonate de magnésium ou d’un mélange de carbonate de calcium et de carbonate de magnésium, de préférence de calcaire, et - de 0 à 10% en masse de sulfate de calcium, - un premier adjuvant réducteur ou haut réducteur d’eau choisi parmi les polymères polycarboxylates polyalcoxylés et les polymères phosphonate polyalcoxylés, et l’un quelconque de leurs mélanges, et - un deuxième adjuvant choisi parmi les polymères de formule (B) suivante : dans laquelle - « X » représente N ou O, - « R » est choisi parmi H, un groupement alkyle en C1-C10, un groupement cyclohexyle, un groupement alkylaryle et un groupement insaturé, - « R’ » est choisi parmi OH, un groupement alkyle en C1-C10, un groupe cyclohexyle, un groupe alkylaryle, NH 2 , COOH, un ester en C1-C6 et un groupe ammonium, - « Alk » représente un groupe alkylène en C2-C6, linéaire ou ramifié, - « n » est un entier allant de 2 à 10000, de préférence de 6 à 250. Au sens de la demande, on entend par « composition de liant hydraulique adjuvantée » une composition comprenant la composition de liant hydraulique telle que définie ci-dessus et au moins les premier et deuxième adjuvants (et éventuellement les adjuvants additionnels), et par « composition de liant hydraulique » la composition de liant hydraulique (à sec) exempte d’adjuvant. Les inventeurs ont découvert de manière surprenante que la combinaison d’un polymère de formule (B) avec un adjuvant réducteur ou haut réducteur d’eau choisi parmi les polymères polycarboxylates polyalcoxylés et les polymères phosphonate polyalcoxylés et l’un quelconque de leurs mélanges permet d’exacerber les performances de l’adjuvant réducteur ou haut réducteur d’eau. Ainsi, il est possible d’obtenir des compositions hydrauliques à base d’argile calcinées avec une faible viscosité en utilisant des quantités économiquement viables d’adjuvant réducteur ou haut réducteur d’eau. Ceci est d’autant plus remarquable que cette amélioration de la viscosité n’entraîne pas de chute des performances mécaniques. Ces résultats sont totalement inattendus dans la mesure où le polymère de formule (B) seul n’a aucun impact positif sur la diminution de la viscosité. Les inventeurs ont donc découvert un effet de synergie entre les réducteurs ou haut réducteurs d’eau choisis parmi les polymères polycarboxylates polyalcoxylés et les polymères phosphonate polyalcoxylés et l’un quelconque de leurs mélanges et les polymères de formule (B). Composition de liant hydraulique La composition de liant hydraulique comprise dans la composition de liant hydraulique adjuvantée selon l’invention comprend, par rapport à la masse sèche de la composition de liant hydraulique : - de 30 à 95 % en masse de clinker, - de 5 à 70 % en masse d’argile activée, - de 0 à 60% en masse de carbonate de calcium ou de carbonate de magnésium ou d’un mélange de carbonate de calcium et de carbonate de magnésium, de préférence de calcaire, et - de 0 à 10% en masse de sulfate de calcium. De préférence, la composition de liant hydraulique comprend, par rapport à la masse sèche de la composition de liant hydraulique, de 30 à 80 % en masse, de préférence de 35 à 60 % en masse, de préférence de 35 à 50 % en masse de clinker. De préférence, la composition de liant hydraulique comprend, par rapport à la masse sèche de la composition de liant hydraulique, de 10 à 60 % en masse, de préférence de 15 à 50 % en masse, de préférence de 15 à 40 % en masse d’argile activée. Une telle composition de liant hydraulique n’est pas usuelle en ce que sa proportion en clinker est faible et sa proportion en argile activée est élevée. La composition de liant hydraulique est notamment de type LC 3 (acronyme pour « Limestone Calcined Clay Cement » en anglais), et/ou elle peut être un ciment de type CEM II/C-M (Q -L) ou CEM II/C-M (Q -LL) de la norme EN 197-5:2021 . Le clinker est notamment du clinker Portland, de préférence du clinker Portland tel que défini dans l’ouvrage « Cement Chemistry”. Harry F. W. Taylor. Edition, 2., Academic Press, 1990). Par « argile activée », on entend tout type d’argile modifiée grâce à un traitement thermique et leurs mélanges. Ce traitement correspond à la calcination, qui est réalisée le plus souvent en four rotatif, mais aussi par un procédé de calcination « flash », ou tout autre processus amenant à une déshydroxylation de l’argile. L'argile est introduite sous forme de billes et calcinée à des températures permettant leur déshydroxylation (perte d'un ou plusieurs groupes hydroxy (OH) sous forme d'eau (H 2 O) d'une argile). L’argile activée selon l’invention peut en particulier comprendre un mélange de plusieurs argiles activées. De préférence, l’argile activée est une argile kaolinique (également appelée kaolinitique) ayant été activée. Par « argile kaolinique », on entend une argile qui comprend de la kaolinite. Une « argile kaolinique ayant été activée » est une argile kaolinique, dont au moins une partie de la kaolinite a été déshydroxylée en métakaolin. Par exemple, lors du chauffage de la kaolinite minérale argileuse de 300°C à 600°C, de l'eau est perdue selon la réaction suivante. Al 2 Si 2 O 5 (OH) 4 → AI 2 Si 2 O 7 + 2 H 2 O Ainsi, une argile kaolinique ayant été activée comprend, voire est constituée de, métakaolin. Le métakaolin est très réactif en présence d’eau et de portlandite (hydroxyde de calcium issu de l'hydratation des silicates de calcium des ciments) pour former des phases hydratées, notamment le silicate de calcium alumineux hydraté (C-A-S-H) et la strätlingite. Au sens de la demande, l’argile kaolinique ayant été activée peut comprendre de la kaolinite résiduelle (qui n’a pas été déshydroxylée lors de l’activation) en une teneur, telle que mesurée par analyse thermogravimétrique (ATG), typiquement par montée en température entre 30°C et 900°C, avec, par exemple, une vitesse de chauffe de 10°C/min, ce qui permet de quantifier la perte de masse correspondant à l’eau libérée par l’argile. Cette teneur en kaolinite résiduelle est généralement inférieure ou égale à 50% en masse, typiquement inférieure ou égale à 40% en masse, notamment inférieure ou égale à 30% en masse, de préférence inférieure ou égale à 20% en masse, de manière particulièrement préférée inférieure ou égale à 10% en masse, par rapport à la masse de l’argile activée. L’argile kaolinique ayant été activée peut-être exempte de kaolinite (la déshydroxylation a alors été totale). La déshydroxylation peut être effectuée par un traitement thermique. Le traitement thermique est une calcination, généralement à une température comprise entre 400°C et 700 °C (température de déshydroxylation). On parle alors d’argile kaolinique ayant été calcinée. La calcination se fait le plus souvent dans un four rotatif dans lequel l'argile est introduite. Le kaolin se transforme au moins partiellement en une phase amorphe et réactive, dotée d’un fort pouvoir pouzzolanique, appelée métakaolin. L’argile calcinée est ensuite broyée. Le métakaolin peut se produire aussi par un procédé de calcination « Flash » où l’argile est broyée et les fines particules sont calcinées en quelques secondes dans un four. De préférence, au sein de la composition de liant hydraulique, le ratio massique de la masse de clinker par rapport à la masse d’argile activée va de 0,3 à 5, de préférence de 0,8 à 4, de préférence de 1 à 3,5, de préférence de 1,5 à 3, de préférence de 2 à 2,5. De préférence, la composition de liant hydraulique comprend de 10% à 60% en masse, de préférence de 30% à 60% en masse, de préférence de 35% à 55% en masse, de préférence de 40% à 50% en masse de carbonate de calcium ou de carbonate de magnésium ou d’un mélange de carbonate de calcium et de carbonate de magnésium, de préférence de calcaire par rapport à la masse sèche de la composition de liant hydraulique. Le calcaire est de préférence tel que défini dans la norme EN 197-1:2011 paragraphe 5.2.6. De préférence, au sein de la composition de liant hydraulique, le ratio massique de la masse d’argile calcinée par rapport à la masse de carbonate de calcium ou de carbonate de magnésium ou d’un mélange de carbonate de calcium et de carbonate de magnésium, de préférence de calcaire, va de 0,1 à 6, de préférence de 0,2 à 4, de préférence 0,25 à 2, de préférence 0,3 à 0,9. De préférence, au sein de la composition de liant hydraulique, le ratio massique de la masse de clinker par rapport à la masse de carbonate de calcium ou de carbonate de magnésium ou d’un mélange de carbonate de calcium et de carbonate de magnésium, de préférence de calcaire, va de 0,2 à 7, de préférence de 0,4 à 5, de préférence de 0,5 à 3, de préférence 0,6 à 1. De préférence, la composition de liant hydraulique peut également comprendre de 0 à 5% en masse de sulfate de calcium pour réguler la prise, de préférence de 1% à 5% en masse de sulfate de calcium, les proportions étant en masse par rapport à la masse sèche de la composition de liant hydraulique. Le sulfate de calcium peut être du gypse (sulfate de calcium dihydraté, CaSO 4 ·2H 2 O), de l’hémihydrate (CaSO4·1/2H 2 O), ou de l’anhydrite (sulfate de calcium anhydre, CaSO 4 ) ou tout mélange de ceux-ci. La composition de liant hydraulique peut comprendre un ou plusieurs additifs connus de l’homme de l’art, par exemple un additif anti-mousse, et/ou un additif entraineur d’air, des additifs permettant de réguler la prise et la montée en résistance, comme des agents accélérateurs ou retardateurs. La composition de liant hydraulique peut en outre comprendre un agent de mouture qui peut être ou non une alcanolamine. De préférence la composition d’agent de mouture comprend un agent de mouture tel que décrit dans WO2020074633 ou WO2021204942. On peut citer en particulier la triisopropanolamine (TIPA), la diéthanolisopropanolamine (DEIPA), l’éthanoldiisopropanolamine (EDIPA) et la methyldiéthanolamine (MDEA), la diisopropanolamine (DIPA), et la N,N,N′,N′-tetrakis(2-hydroxyethyl)ethylenediamine (THEED). Premier adjuvant Le premier adjuvant selon l’invention est choisi parmi les polymères polycarboxylates polyalcoxylés et les polymères phosphonate polyalcoxylés, et l’un quelconque de leurs mélanges. De préférence, les polymères polycarboxylate polyalkoxylés comprennent des unités de formules (I) et (II) suivantes : dans lesquelles - « R2 » et « R3 » représentent indépendamment un hydrogène ou un méthyle, - « M » représente indépendamment les uns des autres H + ou un cation de valence v choisi parmi un cation métallique alcalin, un cation métallique alcalino-terreux, un cation métallique bi- ou trivalent, un cation ammonium ou un cation ammonium organique, - lorsque « M » représente H, « v » représente 1, et lorsque « M » représente un cation, « v » est la valence du cation M, - « R7 » et « R8 » représentent indépendamment un hydrogène, un méthyle ou un groupe de formule –COO(M) 1/ v avec M et v tels que définis ci-dessus, - « m » représente 0, 1 ou 2, - « p » représente 0 ou 1, - « X » est O ou N, et - « R1 » représente un groupe alkyle en C1-C20, un groupe cycloalkyle, un groupe alkylaryle, ou -[O-Alkyl] z -OR6, dans lequel le « Alkyl » de chaque unité O-Alkyl du groupe –[O-Alkyl] z - représente indépendamment un alkylène linéaire ou ramifié comprenant de 2 à 4 atomes de carbone, et « R6 » représente H, un groupe alkyle en C1 à C20, un groupe cyclohexyle ou un groupe alkylaryle, et « z » est un nombre entier allant de 2 à 250, - « a » est un nombre allant de 0,05 à 0,95, « a » étant la fraction molaire d’unités de formule (I) dans le polymère, et - « b » est un nombre allant de 0,05 à 0,95, « b » étant la fraction molaire d’unités de formule (II) dans le polymère. De préférence, les polymères polycarboxylate polyalkoxylés présentent une structure en peigne. Les modes de réalisations suivants pour les formules (I) et (II) des unités du polymère polycarboxylate polyalkoxylé peuvent être considérés indépendamment ou combinés entre eux : - « R2 » représente H, et/ou - « R7 » représente H, et/ou - « R3 » représente indépendamment un hydrogène ou un méthyle, et/ou - « R8 » représente indépendamment un hydrogène ou un méthyle, et/ou - soit p = 0 et m = 1 ou 2, de préférence 1, soit p = 1 et m = 0, et/ou - X = O, et/ou - R1 = -[O-Alkyl] z -O-R6, avec de préférence : - « Alkyl » représente -CH 2 -CH 2 -, -CH 2 -CH 2 -CH 2 -, -CH 2 -CH 2 -CH 2 -CH 2 -, -CH 2 -CHMe-, -CHMe-CH 2 -, et/ou - au moins 80% des Alkyl du groupe –[O-Alkyl] z - représentent -CH 2 -CH 2 -, voire tous les Alkyl du groupe –[O-Alkyl] z - représentent -CH 2 -CH 2 -, et/ou - « z » représente un nombre entier de 5 à 200, notamment de 10 à 100, de préférence de 25 à 75, et/ou - « R6 » représente H ou Me, et/ou - « M » représente H ou un cation monovalent ou bivalent, « m » représentant alors 1 ou 2, le cation monovalent étant de préférence choisi parmi un sel d’ammonium NH 4 + , un cation ammonium primaire, secondaire, tertiaire ou quaternaire et un cation d’un métal alcalin, tels qu’un ion sodium, lithium ou potassium, et le cation bivalent étant de préférence un cation d’un métal alcalinoterreux, tel qu’un ion magnésium ou calcium, et/ou - « a » est un nombre de 0,20 à 0,90, de préférence « a » est un nombre de 0,40 à 0,85, et/ou - « b » est un nombre de 0,10 à 0,80, de préférence « b » est un nombre de 0,15 à 0,60. De préférence, dans les unités de formule (I) : - « R2 » représente H, - « R3 » représente indépendamment un hydrogène ou un méthyle, - « M » est sodium ou calcium, - « a » est un nombre allant de 0,20 à 0,90, de préférence « a » est un nombre allant de 0,40 à 0,85. De préférence, dans les unités de formule (II) : - « R7 » représente H, - « R8 » représente indépendamment un hydrogène ou un méthyle, - X = O, - R1 = -[O-Alkyl] z -O-R6, avec de préférence : - « Alkyl » représente -CH 2 -CH 2 -, -CH 2 -CH 2 -CH 2 -, -CH 2 -CH 2 -CH 2 -CH 2 -, -CH 2 -CHMe-, -CHMe-CH 2 -, et/ou - au moins 80% des « Alkyl » du groupe –[O-Alkyl] z - représentent -CH 2 -CH 2 -, voire tous les « Alkyl » du groupe –[O-Alkyl] z - représentent -CH 2 -CH 2 -, et/ou - « z » représente un nombre entier allant de 5 à 200, notamment de 10 à 100, de préférence de 25 à 75, et/ou - « R6 » représente H ou Me, - soit p = 0 et m = 1 ou 2, de préférence 1, soit p = 1 et m = 0, et - « b » est un nombre allant de 0,10 à 0,80, de préférence « b » est un nombre allant de 0,15 à 0,60. Selon un mode de réalisation, les unités de formule (II) des polymères polycarboxylate polyalkoxylés sont telles que p = 0 et m = 1 ou 2, de préférence 1. De préférence, selon ce mode de réalisation : - « R2 » représente H, et/ou - « R7 » représente H, et/ou - « R3 » représente indépendamment un hydrogène ou un méthyle, de préférence R3 = H et/ou - « R8 » représente indépendamment un hydrogène ou un méthyle, de préférence R3 = Me, et/ou - X = O, et/ou - R1 = -[O-Alkyl] z -O-R6, avec de préférence : - « Alkyl » représente -CH 2 -CH 2 -, -CH 2 -CH 2 -CH 2 -, -CH 2 -CH 2 -CH 2 -CH 2 -, -CH 2 -CHMe-, -CHMe-CH 2 -, et/ou - au moins 80% des Alkyl du groupe –[O-Alkyl] z - représentent -CH 2 -CH 2 -, voire tous les Alkyl du groupe –[O-Alkyl] z - représentent -CH 2 -CH 2 -, et/ou - « z » représente un nombre entier de 5 à 200, notamment de 10 à 100, de préférence de 25 à 75, et/ou - « R6 » représente H ou Me, de préférence « R6 » représente H, et/ou - « M » représente H ou un cation monovalent ou bivalent, « m » représentant alors 1 ou 2, le cation monovalent étant de préférence choisi parmi un sel d’ammonium NH 4 + , un cation ammonium primaire, secondaire, tertiaire ou quaternaire et un cation d’un métal alcalin, tels qu’un ion sodium, lithium ou potassium, et le cation bivalent étant de préférence un cation d’un métal alcalinoterreux, tel qu’un ion magnésium ou calcium, et/ou - « a » est un nombre de 0,30 à 0,95, de préférence a est un nombre de 0,50 à 0,90, et/ou - « b » est un nombre de 0,05 à 0,70, de préférence b est un nombre de 0,10 à 0,50. Préférentiellement, - « R2 » représente H, - « R3 » représente indépendamment un hydrogène ou un méthyle, - « M » est sodium ou calcium, - « R7 » représente H, - « R8 » représente indépendamment un hydrogène ou un méthyle, - X = O, - R1 = -[O-Alkyl] z -O-R6, avec de préférence : - « Alkyl » représente -CH 2 -CH 2 -, -CH 2 -CH 2 -CH 2 -, -CH 2 -CH 2 -CH 2 -CH 2 -, -CH 2 -CHMe-, -CHMe-CH 2 -, et/ou - au moins 80% des « Alkyl » du groupe –[O-Alkyl] z - représentent -CH 2 -CH 2 -, voire tous les Alkyl du groupe –[O-Alkyl] z - représentent -CH 2 -CH 2 -, et/ou - « z » représente un nombre entier de 5 à 200, notamment de 10 à 100, de préférence de 25 à 75, et/ou - « R6 » représente H ou Me, de préférence « R6 » représente H. - « a » est un nombre de 0,30 à 0,95, de préférence « a » est un nombre de 0,50 à 0,90, et - « b » est un nombre de 0,05 à 0,70, de préférence « b » est un nombre de 0,10 à 0,50. Selon un autre mode de réalisation, les unités de formule (II) des polymères polycarboxylate polyalkoxylés sont telles que p = 1 et m = 0. De préférence, selon ce mode de réalisation : - « R2 » représente H, et/ou - « R7 » représente H, et/ou - « R3 » représente indépendamment un hydrogène ou un méthyle, et/ou - « R8 » représente indépendamment un hydrogène ou un méthyle, et/ou - X = O, et/ou - R1 = -[O-Alkyl] z -O-R6, avec de préférence : - « Alkyl » représente -CH 2 -CH 2 -, -CH 2 -CH 2 -CH 2 -, -CH 2 -CH 2 -CH 2 -CH 2 -, -CH 2 -CHMe-, -CHMe-CH 2 -, et/ou - au moins 80% des Alkyl du groupe –[O-Alkyl] z - représentent -CH 2 -CH 2 -, voire tous les Alkyl du groupe –[O-Alkyl] z - représentent -CH 2 -CH 2 -, et/ou - « z » représente un nombre entier de 5 à 200, notamment de 10 à 100, de préférence de 15 à 50, et/ou - « R6 » représente H ou Me, de préférence R6 représente Me, et/ou - « M » représente H ou un cation monovalent ou bivalent, « m » représentant alors 1 ou 2, le cation monovalent étant de préférence choisi parmi un sel d’ammonium NH 4 + , un cation ammonium primaire, secondaire, tertiaire ou quaternaire et un cation d’un métal alcalin, tels qu’un ion sodium, lithium ou potassium, et le cation bivalent étant de préférence un cation d’un métal alcalinoterreux, tel qu’un ion magnésium ou calcium, et/ou - « a » est un nombre de 0,30 à 0,80, de préférence « a » est un nombre de 0,40 à 0,70, et/ou - « b » est un nombre de 0,20 à 0,70, de préférence « b » est un nombre de 0,30 à 0,60. Préférentiellement, - « R2 » représente H, - « R3 » représente indépendamment un hydrogène ou un méthyle, - « M » est sodium ou calcium, - « R7 » représente H, - « R8 » représente indépendamment un hydrogène ou un méthyle, - X = O, - R1 = -[O-Alkyl] z -O-R6, avec de préférence : - « Alkyl » représente -CH 2 -CH 2 -, -CH 2 -CH 2 -CH 2 -, -CH 2 -CH 2 -CH 2 -CH 2 -, -CH 2 -CHMe-, -CHMe-CH 2 -, et/ou - au moins 80% des Alkyl du groupe –[O-Alkyl] z - représentent -CH 2 -CH 2 -, voire tous les Alkyl du groupe –[O-Alkyl] z - représentent -CH 2 -CH 2 -, et/ou - « z » représente un nombre entier de 5 à 200, notamment de 10 à 100, de préférence de 15 à 50, et/ou - « R6 » représente H ou Me, de préférence « R6 » représente Me. - « a » est un nombre de 0,30 à 0,80, de préférence « a » est un nombre de 0,40 à 0,70, et - « b » est un nombre de 0,20 à 0,70, de préférence « b » est un nombre de 0,30 à 0,60. De préférence, selon ce mode de réalisation, les unités de formule (II) sont présentes sous la forme de deux sous unités distinctes (IIb) et (IIc). Les deux sous-unités (IIb) et (IIc) sont de formule (II), selon n’importe quel mode de réalisation des unités de formule (II) définis ci-dessus, mais sont différentes l’une de l’autre. De préférence, selon ce mode de réalisation, « a » est un nombre de 0,30 à 0,80, de préférence de 0,40 à 0,70, « a » étant la fraction molaire d’unités de formule (I) dans le polymère, « b’ » est un nombre de 0,10 à 0,35, de préférence de 0,15 à 0,30, « b’ » étant la fraction molaire d’unités (IIb) dans le polymère, et « c » est un nombre de 0,10 à 0,35, de préférence de 0,15 à 0,30, « c » étant la fraction molaire d’unités (IIc) dans le polymère. De préférence, dans les unités (IIb) : - « R7 » représente H, - « R8 » représente indépendamment un hydrogène ou un méthyle, - X = O, - R1 = -[O-Alkyl] z -O-R6, avec de préférence : - « Alkyl » représente -CH 2 -CH 2 -, -CH 2 -CH 2 -CH 2 -, -CH 2 -CH 2 -CH 2 -CH 2 -, -CH 2 -CHMe-, -CHMe-CH 2 -, et/ou - au moins 80 % des Alkyl du groupe –[O-Alkyl] z - représentent -CH 2 -CH 2 -, voire tous les Alkyl du groupe –[O-Alkyl] z - représentent -CH 2 -CH 2 -, et/ou - « z » représente un nombre entier de 5 à 200, notamment de 10 à 100, de préférence de 15 à 50, et/ou - « R6 » représente H ou Me, de préférence « R6 » représente Me. - « b’ » est un nombre de 0,10 à 0,35, de préférence de 0,15 à 0,30, « b’ » étant la fraction molaire d’unités de formule (IIb) dans le polymère. De préférence, dans les unités (IIc) : - « R7 » représente H, - « R8 » représente indépendamment un hydrogène ou un méthyle, de préférence R8 = Me, - X = O, - R1 = -[O-Alkyl] z -O-R6, avec de préférence : - « Alkyl » représente -CH 2 -CH 2 -, -CH 2 -CH 2 -CH 2 -, -CH 2 -CH 2 -CH 2 -CH 2 -, -CH 2 -CHMe-, -CHMe-CH 2 -, et/ou - au moins 80% des Alkyl du groupe –[O-Alkyl] z - représentent -CH 2 -CH 2 -, voire tous les Alkyl du groupe –[O-Alkyl] z - représentent -CH 2 -CH 2 -, et/ou - « z » représente un nombre entier de 5 à 200, notamment de 10 à 100, de préférence de 15 à 30, et/ou - « R6 » représente H ou Me, de préférence « R6 » représente Me. - « c » est un nombre de 0,10 à 0,35, de préférence de 0,15 à 0,30, « b’ » étant la fraction molaire d’unités de formule (IIb) dans le polymère. De préférence, les polymères phosphonate polyalcoxylés sont de formule (III) suivante : dans laquelle « R5 » est un atome d'hydrogène ou un groupe hydrocarboné monovalent comportant de 1 à 18 atomes de carbone et éventuellement un ou plusieurs hétéroatomes ; les « Ri » sont semblables ou différents entre eux et représentent un alkylène comme l'éthylène, le propylène, le butylène, l'amylène, l'octylène ou le cyclohexène, ou un arylène comme le styrène ou le méthylstyrène, les « Ri » renfermant éventuellement un ou plusieurs hétéroatomes ; « Q » est un groupe hydrocarboné comportant de 2 à 18 atomes de carbone et éventuellement un ou plusieurs hétéroatomes ; « A » est un groupe alkylène comportant de 1 à 5 atomes de carbone ; les « Rj » sont semblables ou différents entre eux et peuvent être choisis parmi: - le groupe A-PO 3 H 2 , A ayant la signification précitée, - un groupe alkyle comportant de 1 à 18 atomes de carbone et pouvant porter des groupements [R5-O(Ri-O) m ], R5 et Ri ayant les significations précitées, « m » est un nombre supérieur ou égal à 0, « r » est le nombre des groupes [R5-O(Ri-O) m ] portés par l'ensemble des Rj, « q » est le nombre des groupes [R5-O(Ri-O) m ] portés par Q, la somme « r+q » est comprise entre 1 et 10, « y » est un nombre entier compris entre 1 et 3, « Q », « N » et les « Rj » peuvent former ensemble un ou plusieurs cycles, ce ou ces cycles pouvant en outre contenir un ou plusieurs autres hétéroatomes. De façon particulièrement préférée, les phosphonate polyalcoxylés sont constitués d’un composé organique hydrosoluble ou hydrodispersible comportant au moins un groupement amino-di-(alkylène-phosphonique) et au moins une chaîne polyoxyalkylée ou au moins un de ses sels. De préférence, le phosphonate polyalcoxylé est un composé de formule (III) dans laquelle : « R5 » est un atome d’hydrogène ou un groupe hydrocarboné monovalent, saturé ou non, comportant de 1 à 8 atomes de carbone et éventuellement un ou plusieurs hétéroatomes ; les « Ri » représentent l’éthylène ou le propylène ou un mélange d’éthylène ou de propylène, de préférence de 60% à 100% des « Ri » sont des groupes éthylène ; « Q » est un groupe hydrocarboné comportant de 2 à 8 atomes de carbone et, éventuellement, un ou plusieurs hétéroatomes ; « A » est le groupe méthylène ; chacun des « Rj » représente le groupe CH 2 -PO 3 H 2 ; « m » est un nombre entier compris entre 10 et 250 ; « q » est un nombre entier égal à 1 ou 2 ; « y » est un nombre entier égal à 1 ou 2, de préférence égal à 1. En particulier, le phosphonate polyalcoxylé peut être un phosphonate polyalcoxylé de formule (III) dans laquelle « R5 » est un groupe méthyle, les « Ri » sont des groupements éthylène et propylène, « m » étant compris entre 30 et 50, « r+q » vaut 1, « Q » est un groupe propylène, « A » est un groupe méthylène, « y » vaut 1 et « Rj » correspond au groupe CH 2 -PO 3 H 2 . De préférence, le premier adjuvant comprend un mélange d’au moins deux polymères choisis parmi les polymères polycarboxylates polyalcoxylés et les polymères phosphonates polyalcoxylés, les polymères étant chacun indépendamment selon l’un quelconque des modes de réalisation définis ci-dessus. Le premier adjuvant peut donc par exemple comprendre un mélange d’au moins deux polymères polycarboxylates polyalcoxylés, ou un mélange d’au moins deux polymères phosphonates polyalcoxylés, ou un mélange d’au moins un polymère polycarboxylate polyalcoxylé et d’au moins un polymère phosphonate polyalcoxylé, les polymères étant chacun indépendamment selon l’un quelconque des modes de réalisation définis ci-dessus. De préférence, le premier adjuvant est choisi parmi : - un polymère polycarboxylate polyalkoxylé comprenant des unités de formules (I) et (II) telles que définies ci-dessus, dans lequel p = 0 et m = 1 ou 2, de préférence 1, - un polymère polycarboxylate polyalkoxylé comprenant des unités de formules (I) et (II) telles que définies ci-dessus, dans lequel p = 1 et m = 0, - un polymère phosphonate polyalcoxylé, tel que défini ci-dessus, - et l’un quelconque de leur mélange, de préférence le premier adjuvant comprend un mélange d’au moins deux polymères choisis parmi : - un polymère polycarboxylate polyalkoxylé comprenant des unités de formules (I) et (II) telles que définies ci-dessus, dans lequel p = 0 et m = 1 ou 2, de préférence 1, - un polymère polycarboxylate polyalkoxylé comprenant des unités de formules (I) et (II) telles que définies ci-dessus dans lequel p = 1 et m = 0, et - un polymère phosphonate polyalcoxylé, tel que défini ci-dessus. Le premier adjuvant peut donc par exemple comprendre : - un mélange d’au moins deux polymères polycarboxylates polyalcoxylés comprenant des unités de formules (I) et (II) telles que définies ci-dessus, dans lequel p = 0 et m = 1 ou 2, de préférence 1, ou - un mélange d’au moins deux polymères polycarboxylates polyalkoxylés comprenant des unités de formules (I) et (II) telles que définies ci-dessus dans lequel p = 1 et m = 0, ou - un mélange d’au moins deux polymères phosphonates polyalcoxylés, tel que défini ci-dessus, ou - un mélange d’au moins un polymère polycarboxylate polyalkoxylé comprenant des unités de formules (I) et (II) telles que définies ci-dessus, dans lequel p = 0 et m = 1 ou 2, de préférence 1 et d’au moins un polymère polycarboxylate polyalkoxylé comprenant des unités de formules (I) et (II) telles que définies ci-dessus dans lequel p = 1 et m = 0, ou - un mélange d’au moins un polymère polycarboxylate polyalkoxylé comprenant des unités de formules (I) et (II) telles que définies ci-dessus, dans lequel p = 0 et m = 1 ou 2, de préférence 1, et d’au moins un polymère phosphonate polyalcoxylé tel que défini ci-dessus, ou - un mélange d’au moins un polymère polycarboxylate polyalkoxylé comprenant des unités de formules (I) et (II) telles que définies ci-dessus dans lequel p = 1 et m = 0 et d’au moins un polymère phosphonate polyalcoxylé tel que défini ci-dessus. Les polymères sont chacun indépendamment selon l’un quelconque des modes de réalisation définis ci-dessus. Les polymères polycarboxylates polyalkoxylés sont en particulier selon n’importe quelle variante ci-dessus correspondant, respectivement, au mode de réalisation dans lequel p = 1 et m = 0 ou dans lequel p = 0 et m = 1 ou 2. Avantageusement, le premier adjuvant est choisi parmi : - un polymère phosphonate polyalcoxylé selon l’un quelconque des modes de réalisation définis ci-dessus, - un mélange d’un polymère phosphonate polyalcoxylé selon l’un quelconque des modes de réalisation définis ci-dessus et d’un polymère polycarboxylate polyalkoxylé comprenant des unités de formules (I) et (II) telles que définies ci-dessus dans lequel p = 1 et m = 0, et - un mélange d’un polymère polymère polycarboxylate polyalkoxylé comprenant des unités de formules (I) et (II) telles que définies ci-dessus dans lequel p = 1 et m = 0, et d’un polymère polymère polycarboxylate polyalkoxylé comprenant des unités de formules (I) et (II) telles que définies ci-dessus dans lequel p = 0 et m = 1 ou 2, de préférence 1. Les polymères polycarboxylates polyalkoxylés sont en particulier selon n’importe quelle variante ci-dessus correspondant, respectivement, au mode de réalisation dans lequel p = 1 et m = 0 ou dans lequel p = 0 et m = 1 ou 2. De préférence, la teneur totale en premier adjuvant représente de 0,05% à 1,00% en masse, de préférence de 0,10% à 0,80% en masse, de préférence de 0,20% à 0,60% en masse, de préférence de 0,25% à 0,50% en masse, de préférence de 0,30% à 0,45% en masse, de la masse sèche de la composition de liant hydraulique. Deuxième adjuvant Le deuxième adjuvant selon l’invention est un polymère de formule (B) suivante : dans laquelle « X » représentant N ou O, de préférence X = O, « R » est choisi parmi H, un groupement alkyle en C1-C10, un groupement cyclohexyle, un groupement alkylaryle et un groupement insaturé, « R’ » est choisi parmi OH, un groupement alkyle en C1-C10, un groupe cyclohexyle, un groupe alkylaryle, NH 2 , COOH, un ester en C1-C6 ou un groupe ammonium, « Alk » représente un groupe alkylène en C2-C6, de préférence en C2-C4, linéaire ou ramifié ou leurs mélanges, et « n » est un entier allant de 2 à 10000, de préférence de 6 à 250. Par groupement insaturé, on entend tout groupement hydrocarboné comprenant une double liaison carbone-carbone en bout de chaîne, de préférence un groupement de formule –C(R p )=C(R u )(R v ) ou –CH 2 –C(R p )=CH 2 , avec « R u » « R v » et « R p » étant choisis parmi H et un groupement hydrocarboné comprenant de 1 à 10 atomes de carbone, linéaire, ramifié ou cyclique, saturé ou insaturé, de préférence linéaire ou ramifié, saturé ou insaturé. Il peut s’agir par exemple des groupements méthylallyle, allyle, vinyle ou isoprényle. De préférence : - « R » est choisi parmi H, un groupement alkyle en C1-C10, et un groupement insaturé de formule –CH 2 –C(R p )=CH 2 telle que définie ci-dessus, et/ou - R’ = OH. De préférence, « Alk » est –CH 2 -CH 2 –. Préférentiellement, le deuxième adjuvant est choisi parmi les polyéthylènes glycols (PEG), les polyéthylènes glycols mono méthyle éther (MPEG) et les polyéthylènes glycols mono méthalyle éther (HPEG) comprenant de 2 à 10000, de préférence de 6 à 250, unités [O-CH 2 -CH 2 ], et l’un quelconque de leurs mélanges. De préférence, la teneur en deuxième adjuvant représente de 0,01% à 1,00% en masse, de préférence de 0,02% à 0,80% en masse, de préférence de 0,05% à 0,50% en masse, de préférence de 0,06% à 0,30% en masse, de préférence de 0,07% à 0,20% en masse, de la masse sèche de la composition de liant hydraulique. Composition de liant hydraulique adjuvantée D’autres adjuvants peuvent être mis en œuvre dans le cadre de la présente invention en complément des premier et deuxième adjuvants mentionnés ci-dessus. Ces adjuvants peuvent être choisis par l’homme du métier parmi les adjuvants typiques des compositions de liant hydraulique et des compositions hydrauliques. On peut notamment citer les adjuvants réducteurs d’eau et haut réducteurs d’eau, les tensioactifs, des acides carboxyliques ou leurs sels tels que les acides acétique, adipique, gluconique, oxalique, citrique, maléique, lactique, tartrique, malonique et leurs mélanges, les additifs anti-mousse, les additifs entraineurs d’air et/ou les agents de mouture (dont oligomères d’éthylène glycol ou oligomères de propylène glycol ou leurs mélanges) et/ou plusieurs solvants tel que de l’eau, des retardateurs de prise, les accélérateurs de durcissement et de prise tels que, les glycérols, l’acide formique, les sels de calcium (par exemple le chlorure de calcium, le thiocyanate de calcium, le nitrite de calcium, le formiate de calcium et le nitrate de calcium), les sels de lithium, les sels d’aluminium, les sels de magnésium, les sels de sodium, les alcanolamines, et leurs mélanges, les sels de métal alcalin ou alcalino-terreux ou d'aluminium, les nanoparticules inorganiques, par exemple les nanoparticules de silice ou d'alumine, les nanoparticules de carbonate de calcium, les nanoparticules d'hydrosilicate de calcium (HSC), et leurs mélanges. De préférence, la composition de liant hydraulique adjuvantée comprend en outre un retardateur de prise. Dans le cadre de cette demande, on entend par le terme « agent retardateur de prise » désigner un composé ayant pour effet de retarder la prise de la composition de liant hydraulique, c'est-à-dire de retarder ou inhiber les phénomènes liés à cette prise tels que les phénomènes d’hydratation, induisant de ce fait un durcissement plus tardif de la composition de liant hydraulique. De manière générale, un retardateur de prise retarde le temps de prise d’une composition de liant hydraulique dans laquelle il a été introduit à un dosage d’au plus 5% en masse sec par rapport à la masse du clinker, le temps de prise étant mesuré selon le test EN 480-2:2006. De préférence, le temps de prise est retardé d’au moins 30 minutes par rapport à une composition de liant hydraulique témoin. L’agent retardateur de prise est notamment choisi parmi : - un acide carboxylique ou hydroxycarboxylique sous forme neutre ou un sel de celui-ci, ceux présentant un pK A de 2 à 5 étant préférés. L’acide carboxylique étant notamment choisi parmi l’acide acétique, l’acide gluconique, l’acide citrique, l’acide tartrique, l’acide malique ou un mélange de ceux-ci, - un acide phosphonique sous forme neutre ou un sel de celui-ci, notamment choisi parmi ceux comprenant un groupe –N[-(CH 2 )-PO(OH) 2 ] 2 ou un groupe >C[-PO(OH) 2 ] 2 , de préférence choisi parmi l’acide amino tri méthylène phosphonique (ATMP), l’acide éthylène diamine tétra méthylène phosphonique (EDTMP), l’acide 1-hydroxyéthylidène -1,1,-diphosphonique (HEDP), et leurs sels, notamment sodiques. - un sucre, notamment choisi parmi le glucose, l’acide gluconique sous forme neutre ou un sel de celui-ci ou encore sous forme de lactone, le dextrose, le fructose, le galactose, le saccharose, le maltose, le lactose et le mannose et leurs mélanges, - un phosphate, notamment choisi parmi le tripolyphosphate de sodium et le pyrophosphate tétrapotassique et leurs mélanges, et - l’un quelconque de leurs mélanges. Le sel de l’acide carboxylique est de préférence un sel de métal alcalin, tel que le sodium, le lithium ou le potassium, un sel de métal alcalinoterreux, tel qu’un sel de magnésium ou de calcium ou un sel d’ammonium NH 4 + ou de cation ammonium primaire, secondaire, tertiaire ou quaternaire. De préférence, la composition de liant hydraulique adjuvantée comprend en outre un troisième adjuvant choisi parmi les réducteurs d’eau ou haut réducteurs d’eau et différent du premier adjuvant. Le troisième adjuvant est de préférence choisi parmi : - Les sels sulfonés de polycondensats de naphtalène et de formaldéhyde, couramment appelés les polynaphtalènes sulfonates ou encore les superplastifiants à base de naphtalène ; - Les sels sulfonés de polycondensats de mélamine et de formaldéhyde, appelés couramment polymélamines sulfonates ou superplastifiants à base de mélamine ; - Les dérivés de la lignine comme les sels de lignosulfonates ; - Le gluconate de sodium et le glucoheptonate de sodium ; - Les polyacrylates ; - Les polyaryléthers (PAE). Préférentiellement, le troisième adjuvant est choisi parmi les dérivés de la lignine comme les sels de lignosulfonates, le gluconate de sodium et le glucoheptonate de sodium. Selon un mode de réalisation, la composition de liant hydraulique adjuvantée comprend en outre un produit d’addition de type éther alkylique de glycol alcoxylé de formule (C) R’’O(AO) x H, dans laquelle : - « R’’ » représente un atome d’hydrogène H ou un groupe alkyle, linéaire ou ramifié, comprenant de 1 à 22 atomes de carbone, ou un cycloalkyle comprenant de 5 à 7 atomes de carbone, - « A » représente un alkylène, linéaire ou ramifié, comprenant de 1 à 4 atomes de carbone, et - « x » est un entier allant de 1 à 70. De préférence, dans le composé de formule (C), R’’ = un groupe alkyle linéaire comprenant 8 à 18 atomes de carbones. De préférence, dans le composé de formule (C), « A » est un groupe éthylène ou propylène, de préférence éthylène. De préférence, dans le composé de formule (C), « x » est un entier de 1 à 15. De préférence, le produit d’addition de type éther alkylique de glycol alcoxylé est un alcool gras éthoxylé, tel que, dans la formule (C), R’’ = un groupe alkyle linéaire comprenant 8 à 18 atomes de carbones, « A » est un éthylène et « n » entre 5 et 15. Selon un mode de réalisation, la composition de liant hydraulique adjuvantée comprend en outre un produit d’addition de type esters de phosphate d’alcools gras éthoxylés avec un groupe alkyle linéaire comprenant entre 8 et 18 atomes de carbones et un degré d’éthoxylation compris entre 1 et 15. La présence additionnelle d’un retardateur de prise et/ou d’un troisième adjuvant tels que définis ci-dessus permet avantageusement d’encore améliorer (de diminuer) la viscosité des compositions hydrauliques. La composition de liant hydraulique adjuvantée peut comprendre en outre un entraîneur d’air. De préférence, les entraîneurs d’air sont choisis parmi les produits d’addition de type éther alkylique de glycol alcoxylé de formule (C) définis ci-dessus. Composition hydraulique L’invention concerne également une composition hydraulique comprenant la composition de liant hydraulique adjuvantée selon l’invention (selon n’importe quel mode de réalisation décrit ci-dessus), de l’eau, éventuellement un granulat et éventuellement une addition minérale. L’invention concerne donc également une composition hydraulique comprenant : - une composition de liant hydraulique comprenant, par rapport à la masse sèche totale de la composition de liant hydraulique : - de 30% à 95% en masse de clinker, - de 5% à 70% en masse d’argile activée, - de 0% à 60% en masse de carbonate de calcium ou de carbonate de magnésium ou d’un mélange de carbonate de calcium et de carbonate de magnésium, de préférence de calcaire, et - de 0% à 10% en masse de sulfate de calcium ; - un premier adjuvant réducteur ou haut réducteur d’eau réducteur défini selon l’un quelconque des modes de réalisation définis ci-dessus pour la composition de liant hydraulique adjuvantée, - un deuxième adjuvant (B) défini selon l’un quelconque des modes de réalisation définis ci-dessus pour la composition de liant hydraulique adjuvantée, - de l’eau, - éventuellement un retardateur de prise tel que décrit ci-dessus pour la composition de liant hydraulique adjuvantée - éventuellement un troisième adjuvant, de préférence choisis parmi les dérivés de la lignine comme les sels de lignosulfonates, le gluconate de sodium et le glucoheptonate de sodium, tel que décrit ci-dessus pour la composition de liant hydraulique adjuvantée, - éventuellement un entraineur d’air tel que décrit ci-dessus pour la composition de liant hydraulique adjuvantée, - éventuellement un accélérateur de prise ou de durcissement tel que décrit ci-dessus pour la composition de liant hydraulique adjuvantée, - éventuellement un granulat, et - éventuellement une addition minérale. La composition hydraulique est de préférence une composition de béton, mortier ou chape. Par « granulats », on entend un ensemble de grains minéraux de diamètre moyen compris entre 0 et 125 mm. Selon leur diamètre, les granulats sont classés dans l’une des six familles suivantes : fillers, sablons, sables, graves, gravillons et ballast (normes EN 12620 et EN 13242+A1). Les granulats les plus utilisés sont les suivants : - les fillers, qui ont un diamètre inférieur à 2 mm et pour lesquels au moins 85% des granulats ont un diamètre inférieur à 1,25 mm et au moins 70% des granulats ont un diamètre inférieur à 0,063 mm, - les sables de diamètre compris entre 0 et 6,3 mm, - les graves de diamètre supérieur à 6,3 mm, - les gravillons de diamètre compris entre 2 mm et 63 mm. Les sables sont donc compris dans la définition de granulat selon l’invention. Les fillers peuvent notamment être d’origine calcaire ou dolomitique. L'expression « additions minérales » désigne les laitiers (tels que définis dans la normes EN 197-1:2011 paragraphe 5.2.2 et EN 15167-1:2006), les laitiers d'aciérie, les matériaux pouzzolaniques (tels que définis dans la norme EN 197-1:2011 paragraphe 5.2.3), les cendres volantes (telles que définies dans la norme EN 197-1:2011 paragraphe 5.2.4), les schistes calcinés (tels que définis dans la norme EN 197-1:2011 paragraphe 5.2.5), ou encore les fumées de silices (telles que définies dans la norme EN 197-1:2011 paragraphe 5.2.7 ou la norme EN 197-5 paragraphe 5), les calcaires ou leurs mélanges. La présente invention concerne également l’utilisation de la combinaison d’un premier adjuvant et d’un deuxième adjuvant définis selon l’un quelconque des modes de réalisation ci-dessus, comme fluidifiant d’une composition hydraulique comprenant une composition de liant hydraulique telle que définie dans la présente description, de l’eau, éventuellement un granulat et éventuellement une addition minérale. La présente invention concerne donc également une méthode pour diminuer la viscosité d’une composition hydraulique ou pour la fluidifier, et comprenant: - une composition de liant hydraulique comprenant, par rapport à la masse sèche de la composition de liant hydraulique : - de 30% à 95% en masse de clinker, et - de 5% à 70% en masse d’argile activée, - de 0% à 60% en masse de carbonate de calcium ou de carbonate de magnésium ou d’un mélange de carbonate de calcium et de carbonate de magnésium, de préférence de calcaire, et - de 0% à 10% en masse de sulfate de calcium ; - de l’eau, - éventuellement un granulat, et - éventuellement une addition minérale, comprenant l’ajout d’un premier adjuvant et d’un deuxième adjuvant définis selon l’un quelconque des modes de réalisation ci-dessus à la composition hydraulique. Cette diminution de la viscosité (ou amélioration de la fluidité) est de préférence à long terme, à savoir sur une durée supérieure ou égale à 90 minutes, notamment supérieure à 120 minutes, voire même supérieure à 240 minutes. L’invention concerne en outre un procédé de préparation d’une composition hydraulique selon l’invention, comprenant une étape d’ajout, simultané ou séquencé, d’un premier adjuvant et d‘un deuxième adjuvant tels que défini selon l’invention, dans une composition hydraulique comprenant : - une composition de liant hydraulique comprenant, par rapport à la masse sèche de la composition de liant hydraulique : - de 30% à 95% en masse de clinker, - de 5% à 70% en masse d’argile activée, - de 0% à 60% en masse de carbonate de calcium ou de carbonate de magnésium ou d’un mélange de carbonate de calcium et de carbonate de magnésium, de préférence de calcaire, et - de 0% à 10% en masse de sulfate de calcium ; et - de l’eau. Par ajout simultané, on entend que le premier adjuvant et le deuxième adjuvant sont ajoutés en même temps et en une fois dans la composition hydraulique. Par ajout séquencé, on entend : - selon un premier mode de réalisation, que le premier adjuvant est ajouté en une fois, et que le deuxième adjuvant est ajouté en plusieurs fois, - selon un deuxième mode de réalisation, que le premier adjuvant est ajouté en en plusieurs fois, et que le deuxième adjuvant est ajouté en une fois, - selon un troisième mode de réalisation, que le premier adjuvant et le deuxième adjuvant sont ajoutés en plusieurs fois. Selon le premier mode de réalisation, le premier adjuvant est ajouté en une portion, et le deuxième adjuvant est ajouté en 2 à 6 portions, de préférence en 2 à 4 portions, de préférence la première portion du deuxième adjuvant étant ajoutée en même temps que le premier adjuvant. De préférence, le temps entre deux ajouts successifs du deuxième adjuvant varie de 15 à 90 min, de préférence de 15 min à 45 min. Selon le deuxième mode de réalisation, le deuxième adjuvant est ajouté en une portion, et le premier adjuvant est ajouté en 2 à 6 portions, de préférence en 2 à 4 portions, préférentiellement la première portion du premier adjuvant étant ajoutée en même temps que le deuxième adjuvant. De préférence, le temps entre deux ajouts successifs du premier adjuvant varie de 15 à 90 min, de préférence de 15 min à 45 min. Selon le troisième mode de réalisation, à la fois le premier adjuvant et le deuxième adjuvant sont ajoutés en 2 à 6 portions, de préférence en 2 à 4 portions, ensemble ou séparément. De préférence, le temps entre deux ajouts successifs du premier adjuvant et/ou du deuxième adjuvant varie de 15 à 90 min, de préférence de 15 min à 45 min. L’ajout séquencé du premier adjuvant et/ou du deuxième adjuvant permet avantageusement de maintenir une viscosité réduite de la composition hydraulique de manière plus durable dans le temps par rapport au cas où les premiers et deuxièmes adjuvants sont ajoutés ensemble en une seule fois. En particulier, la gestion de la séquence d’ajout des premier et deuxième adjuvants dans la composition hydraulique afin d’optimiser l’évolution des propriétés de la composition hydraulique au cours de son transport peut être déterminée par la méthode décrite dans la demande WO 2016/196599. FIGURES La est un graphique représentant l’évolution de la viscosité des compositions E1* et E41 à E44 en fonction du temps (exemple 4). L’invention apparaîtra plus clairement à la lecture de la description qui va suivre, donnée uniquement à titre d’exemple non limitatif. Dans tous les exemples, sauf mention contraire, les teneurs en premier(s) adjuvant(s), deuxième adjuvant et éventuels adjuvants supplémentaires sont exprimées en masse par rapport à la masse sèche totale de la composition de liant hydraulique non adjuvantée. A noter que dans tous les exemples, les compositions hydrauliques évaluées ont une ouvrabilité similaire, ce qui permet de comparer correctement la viscosité de chaque composition. Exemple 1 : Effet de l’association entre un premier adjuvant et un deuxième adjuvant sur l’ouvrabilité et la v iscosité d’une composition hydraulique type mortier Une composition hydraulique de type mortier présentant la composition suivante a été utilisée. Composition du mortier : Masse (kg/m 3 ) % en masse par rapport à la masse totale sèche de la composition de liant hydraulique non adjuvantée Ciment CEM I 52,5 R Clinker 264,4 35,7% Sulfate de calcium 13,7 Phases mineures 13,1 Filler calcaire 416,3 50,0% Argile calcinée n°1 118,9 14,3% Sable (0/4 mm) 1626,0 - Eau 279,7 (ratio e/l = 0,336) - Phases mineures du ciment CEM I 52,5 R : Chaux vive – CaO 0,3% Dihydroxyde de calcium - Ca(OH) 2 1,8% Carbonate de calcium - CaCO 3 0,6% Périclase - MgO 0,6% Dolomite - CaMgCO 3 1,0% Analyse DRX de l’argile calcinée n°1 : Phase Formule %massique Quartz SiO 2 40,6 Calcite CaCO 3 0,8 Hematite Fe 2 O 3 1,0 Rutile TiO 2 0,3 Phase amorphe 52,6 Illite (K,H 3 O)(Al,Mg,Fe) 2 (Si,Al) 4 O 10 [(OH) 2 ,(H 2 O)] 4,2 Kaolinite Al 2 Si 2 O 5 (OH) 4 0,7 Ce mortier est adjuvanté par le ou les adjuvants suivants : - polymère A1 : - polymère A2 constitué des unités suivantes : avec a = 82,3, b = 17,7 et z = 53. - polymère A3 constitué des unités suivantes : avec a = 55, b = 23,5, c = 21,5 et z = 17. - polymère A4 constitué des unités suivantes : avec a = 55, b = 23,5, c = 21,5 et z = 45 (IIb) ou z = 17 (IIc). - polymère B1 = MPEG-5000. D’autres adjuvants additionnels comme du gluconate de sodium, du lignosulfonate de sodium, et/ou un sucre (saccharose) ont également été ajoutés à certaines compositions. Les polymères et les éventuels adjuvants supplémentaires sont ajoutés au mortier dans les proportions du tableau 4 suivant, correspondant à leur proportion en masse par rapport à la masse totale sèche de la composition de liant hydraulique non adjuvantée décrite dans le tableau 1 ci-dessus. Le mortier est préparé à l’aide d’un malaxeur planétaire de capacité 5L conforme à la norme EN 196-1 dans une salle maintenue à T=20 ± 2°C et 65 ± 5% d’humidité relative. Le volume de la gâchée est 1,5 L. Le protocole de mélange est le suivant : - Introduction des granulats et mélange pendant 30 secondes à 62 tours/min - Ajout d’un tiers de l’eau pendant 30 secondes à 62 tours/min - Repos pendant 4 minutes (temps de pré-humidification du sable) - t 0 : Introduction de la composition de liant hydraulique et malaxage à 62 tours/min pendant 1 minute - Introduction des deux tiers restants et des adjuvants (en 15 secondes) pendant 1 minute à 62 tours/min - Arrêt du malaxage et raclage des bords du bol de malaxeur pendant 30 secondes - Malaxage de l’ensemble à 125 tours/min pendant 1 minute. L’ouvrabilité des compositions hydrauliques adjuvantées (étalement) ainsi obtenues a été évaluée selon les protocoles suivants : - La première mesure est réalisée à t 0 +5min. -Le cône d’étalement de volume 700 cm 3 (diamètre supérieur = 50 ± 0,5 mm ; diamètre inférieur = 100 ± 0,5 mm ; hauteur = 150 ± 0,5 mm) est humidifié légèrement à l’aide d’une éponge et posé au centre d’une plaque d’étalement en polypropylène légèrement humidifiée et exempte d’impuretés. - Le cône est rempli en une seule fois avec le mortier et la surface est arasée à l’aide d’une règle à araser. - Le cône est soulevé perpendiculairement à la plaque d’étalement sans chocs, ni obstacles à l’écoulement. - Le mortier adhérent aux parois internes du cône est raclé pour conserver un volume de mortier constant. - Le diamètre d’étalement retenu est la moyenne de 3 mesures des diamètres de la galette de mortier équitablement répartis. - Entre chaque mesure, le mortier est conservé dans le bol du malaxeur recouvert d’un couvercle adapté pour éviter l’évaporation de l’eau. L’évolution de la viscosité a été déterminée selon le protocole suivant : - La première mesure est réalisée à t 0 +5min - La viscosité du mortier est évaluée à travers une mesure d’écoulement d’un volume de mortier constant dans un cône inversé dont les dimensions sont : Diamètre supérieur = 150 mm Ajutage inférieur = 17,2 mm Rayon = 25° Volume du tronc de cône évalué (entre les 2 repères fixes) = 545 cm 3 - Le cône est bouché et légèrement humidifié avant remplissage. Le cône est rempli complètement de mortier avant le démarrage de la mesure. - Le cône est débouché et le chronomètre est démarré lorsque le mortier atteint le premier repère et arrêté lorsque le mortier atteint le second repère. - Le temps de passage du volume de mortier est mesuré à l’aide d’un chronomètre au dixième de seconde près. Les résultats obtenus sont également présentés dans le tableau 4 suivant : E0* E1* E2 E3* E4 E5* E6 E7* E8 Composition hydraulique Polymère A1 - 0,570% 0,531% - - 0,332% 0,332% 0,347% 0,347% Polymère A2 - - - 0,182% 0,182% - - - - Polymère A3 - - - 0,121% 0,121% - - - - Polymère A4 - - - - - 0,016% 0,016% 0,023% 0,023% Polymère B1 0,080% - 0,020% - 0,080% - 0,080% - 0,080% Gluconate de sodium - - - - - 0,030% 0,030% - - Lignosulfonate de sodium - - - - - - - 0,002% 0,002% Sucre (Saccharose) - - - - - - - 0,013% 0,013% Ouvrabilité (étalement, en mm) 5 min 100 250 250 240 270 250 275 250 280 30 min - 250 260 230 310 230 270 250 280 60 min - 270 270 220 275 215 260 240 280 90 min - 280 280 - 260 210 255 245 280 120 min - 280 285 - 245 200 250 225 275 Viscosité (temps d’écoulement, en s) 5 min Non mesurable** 104,0 45,0 155,0 56,4 70,0 49,0 56,0 45,6 30 min - 96,0 47,0 - 44,8 95,0 61,0 78,0 50,0 60 min - 85,0 49,0 - 54,6 174,0 72,0 153,0 65,0 90 min - 84,0 48,0 - 62,0 200,0 82,0 175,0 68,0 120 min - 86,0 49,0 - 75,9 - 87,0 - 65,0 * : comparatif ** : pas d’écoulement Ces résultats montrent que la combinaison d’un premier et d’un deuxième adjuvants tels que définis selon la présente invention permet avantageusement de diminuer la viscosité des compositions hydrauliques tout en maintenant une ouvrabilité comparable. En effet, les compositions E2, E4, E6 et E8 selon l’invention ont une ouvrabilité similaire à celle des compositions comparatives E1*, E3*, E5* et E7*, mais présentent une viscosité très significativement plus faible que E1*. On observe donc un effet de synergie entre le premier et le deuxième adjuvant. La comparaison entre E1* et E2 montre également que l’ajout d’un deuxième adjuvant permet d’obtenir des compositions hydrauliques avec une ouvrabilité comparable, mais une viscosité bien plus faible, tout en diminuant la quantité totale en adjuvants. Ceci permet donc avantageusement de diminuer les coûts, tout en ayant un gain de performances. A noter également que cet effet de synergie est indépendant de la manière dont le deuxième adjuvant est introduit (soit en amont, en les mélangeant au sable avant préparation du mortier, ou à la fin, en les ajoutant dans le mortier). E xemple 2 : V ariation de la nature du deuxième adjuvant Le mortier et les méthodes de mesure de l’ouvrabilité et de la viscosité sont les mêmes que dans l’exemple 1, ainsi que la nature du polymère A1. Les deuxièmes adjuvants utilisés sont les suivants : B1 = MPEG 5000 B2 = HPEG 2400 B3 = PEG 6000 B4 = PEG 20000 Les compositions hydrauliques testées ainsi que leur ouvrabilité et viscosité sont rassemblées dans le tableau 5 suivant : E20* E21 E22 E23 E24 E25 Composition hydraulique Polymère A1 0,570% 0,570% 0,570% 0,570% 0,510% 0,510% B1 = MPEG 5000 - 0,080% - - - - B2 = HPEG 2400 - - 0,080% - - - B3 = PEG 6000 - - - 0,080% 0,080% - B4 = PEG 20000 - - - - - 0,080% Ouvrabilité (étalement, en mm) 5 min 270 290 260 310 255 300 30 min 260 280 255 310 240 300 60 min 250 290 260 310 245 300 90 min 250 290 260 320 250 310 120 min 260 290 260 315 250 310 Viscosité (temps d’écoulement, en s) 5 min 83,0 36,0 58,0 26,4 45,6 26,3 30 min 77,0 35,0 62,0 25,9 51,7 25,7 60 min 76,0 37,0 55,0 24,2 50,6 23,4 90 min 67,0 29,0 53,0 22,7 45,2 25,1 120 min 60,0 34,0 52,0 22,0 49,7 23,8 * : comparatif Ces résultats démontrent que tous les polyéthers linaires, et en particulier tous les polyéthylène glycol, substitués ou non, permettent de réduire la viscosité sans impact majeur sur l’ouvrabilité. Exemple 3 : Effet de l’association premier/deuxième adjuvant sur les performances mécaniques des mortiers adjuvantés Le mortier et les méthodes de mesure de l’ouvrabilité et de la viscosité sont les mêmes que dans l’exemple 1, ainsi que la nature des premiers et deuxième adjuvants. La teneur en air est déterminée à partir de la densité théorique du mortier selon le protocole suivant : - A t 0 +5min, remplissage d’un pot à densité de volume connu (V=500 mL) avec le mortier en une seule fois. - Le mortier est arasé en surface à l’aide d’une règle à araser - La masse du volume connu de mortier frais est renseignée au dixième de grammes près. - La teneur en air est déterminée par calcul de la variation relative par rapport à la densité théorique du mortier considéré sans air. La résistance en compression des éprouvettes prismatiques 4x4x16cm 3 est déterminée selon la norme EN 196-1. E30* E31 E32 E33 Composition hydraulique Polymère A1 0,392% 0,392% 0,392% 0,392% Polymère A4 0,016% 0,016% 0,016% 0,016% Polymère B1 - 0,020% 0,080% 0,320% Ouvrabilité (étalement, en mm) 5 min 225 255 270 305 30 min 215 260 270 310 60 min Non mesurable 255 265 305 90 min Non mesurable 240 255 300 120 min Non mesurable 225 250 290 Viscosité (temps d’écoulement, en s) 5 min Non mesurable (NM)** 78,0 50,0 35,0 30 min Non mesurable** 79,0 55,0 35,7 60 min Non mesurable** 86,0 58,0 39,3 90 min Non mesurable** 102,0 66,0 43,1 120 min Non mesurable** 79,0 48,3 Teneur en air (% en volume 5 min 2,1% 2,7% 2,3% 2,7% Résistance mécanique en compression (MPa) 20 heures 7,5 6,9 7,1 6,4 28 jours 51,0 50,0 48,9 51,9 écart 20 heures 0,5 0,1 0,1 0,0 écart 28 jours 0,1 1,6 1,0 0,2 * : comparatif ** : pas d’écoulement Ces résultats démontrent que : 1) L’introduction du deuxième adjuvant n’implique pas d’augmentation de la teneur en air dans le mortier adjuvanté, donc n’amène pas d’entraînement d’air supplémentaire, 2) L’introduction du deuxième adjuvant n’impacte pas significativement les résistances mécaniques à 20 heures et à 28 jours. Exemple 4 : Effet de la séquence d’ajout du deuxième adjuvant dans le mortier Selon un premier protocole (exemples E1*, E41 et E42), le deuxième adjuvant (MPEG 5000) est ajouté en une fois, en même temps que l’ajout du ou des premiers adjuvants. Cela correspond au protocole de préparation des compositions hydrauliques adjuvantées des exemples précédents. Selon un deuxième protocole (exemples E43 et E44), l’ajout du deuxième adjuvant est séquencé, c’est-à-dire qu’une première partie est ajoutée en même temps que les premiers adjuvants, et une deuxième partie est ajoutée après 30 minutes, et éventuellement une troisième partie est ajoutée au bout d’une heure après l’ajout de la première partie. L’ouvrabilité et la viscosité des compositions hydrauliques obtenues ont été déterminées selon les méthodes décrites à l’exemple 1. E1* E41 E42 E43 E44 Composition hydraulique Polymère A1 0,570% 0,343% 0,343% 0,343% 0,343% Polymère A4 - 0,021% 0,021% 0,021% 0,021% Polymère B1 - 0,160% 0,080% 0,080% + 0,080% (après 30 min) 0,080% + 0,080% (après 30 min) + 0,020% (après 1h) Ouvrabilité (étalement, en mm) 5 min 250 265 245 - - 30 min 250 260 250 250 - 60 min 270 255 - 250 245 90 min 280 245 - - 260 120 min 280 240 - - 240 Viscosité (temps d’écoulement, en s) 5 min 104,0 55,0 85,0 - - 30 min 96,0 59,0 76,0 50,9 - 60 min 85,0 69,0 - 60,5 49,9 90 min 84,0 82,0 - - 46,5 120 min 86,0 96,0 - - 56,7 Ces résultats démontrent que l’ajout séquencé du deuxième adjuvant dans la composition hydraulique adjuvantée avec les premiers adjuvants permet de diminuer encore plus la viscosité par rapport à un ajout en une seul fois (comparer en particulier la viscosité à 30 minutes et 60 minutes des compositions E41 et E43, comprenant les mêmes quantités de premiers et deuxième adjuvants). Ceci est également visible sur la , représentant l’évolution de la viscosité des compositions E1* et E41 à E44 en fonction du temps. Exemple 5 : Effet d e la présence du deuxième adjuvant sur la demande en eau du mortier La composition de liant hydraulique suivante est préparée : Clinker : 158,8 g + Sulfate de calcium : 8,2g + phases mineures : 7,8 g (voir Tableau 2 de l’exemple 1) Filler calcaire : 250,0 g Argile calcinée n°1 : 71,4 g La demande en eau de cette composition de liant hydraulique, en présence ou en l’absence de MPEG 5000 est déterminée selon la méthode de détermination de la consistance normalisée décrite dans la norme EN 196-3:2016. Les résultats sont renseignés dans le tableau 8 suivant : Masse de liant hydraulique (g) Eau d’ajout (g) Demande en eau (%) Sans MPEG 500 124,2 24,8% En présence de MPEG 5000 (0,4%) 500 124,4 24,9% Aucun effet du MPEG 5000 n’est observé sur la demande en eau de la composition de liant hydraulique. Ceci démontre que le MPEG 5000 n’influe pas sur la viscosité de la pâte de liant hydraulique en modifiant sa demande en eau, et que c’est uniquement par son association avec un premier adjuvant que les effets sur la viscosité peuvent être obtenus. Le deuxième adjuvant booste donc l’effet du premier adjuvant, ce qui est totalement surprenant étant donné qu’il n’a aucune influence sur la demande en eau et donc sur la viscosité s’il est utilisé seul. Exemple 6 : Effet de l’association entre un premier adjuvant et un deuxième adjuvant sur l’ ouvrabilité et la v iscosité d’une composition hydraulique type béton Une composition hydraulique de type béton présentant la composition suivante est utilisée. Composition du béton : Masse (kg/m 3 ) % en masse par rapport à la masse totale sèche de la composition de liant hydraulique non adjuvantée Ciment CEM I 52,5 R Clinker 133,3 35,7% Sulfate de calcium 6,9 Phases mineures (voir Tableau 2) 6,6 Addition Filler calcaire 210 50,0% Argile calcinée Argile calcinée n°1 60 14,3% Sable (0/4 mm) 721 - Granulats (10/20 mm) 1002 - Eau efficace 141 (ratio e/l = 0,336) - Les premiers et/ou deuxième adjuvants sont ajoutés au béton dans les proportions du tableau 8 suivant, correspondant à la proportion en masse par rapport à la masse totale sèche de la composition de liant hydraulique non adjuvantée décrite dans le tableau 6 ci-dessus. Le polymère A5 est constitué des unités suivantes : avec a = 65, b = 35 et z = 53. Les autres polymères sont tels que définis dans l’exemple 1. Le béton est préparé à l’aide d’un malaxeur synchrone ZZ 30 HE Zyklos de capacité 30L dans une salle maintenue à T=20 ± 2°C et 65 ± 5% d’humidité relative. Le volume de la gâchée est 15L. Le protocole de mélange est le suivant : - Introduction des granulats et mélange pendant 30 secondes à 45 tours/min - Ajout d’un tiers de l’eau pendant 30 secondes à 45 tours/min -Repos pendant 4minutes (temps de pré-humidification du sable) - t 0 : Introduction de la composition de liant hydraulique et malaxage à 45 tours/min pendant 1 minute - Introduction des deux tiers restants et des adjuvants (en 15 secondes) pendant 1 minute à 45 tours/min - Arrêt du malaxage et raclage des bords du bol de malaxeur pendant 30 secondes - Malaxage de l’ensemble à 45 tours/min pendant 2 minutes L’ouvrabilité des compositions hydrauliques adjuvantées (affaissement) ainsi obtenues a été évaluée selon les protocoles suivants : L’ouvrabilité initiale par mesure de l’affaissement initial au cône d’Abrams a été déterminée selon la norme EN 12350-2. La viscosité initiale par mesure du temps d’écoulement au cône d’Abrams inversé a été déterminée selon la norme NF P18-469. Les résultats obtenus sont également présentés dans le tableau 10 suivant : E61* E62 E63 E64 Composition hydraulique Polymère A1 0,347% 0,347% 0,336% 0,150% Polymère A4 0,016% 0,016% 0,011% - Polymère A5 - - - 0,076% Polymère B1 - 0,080% 0,080% 0,040% Gluconate de sodium - - 0,044% 0,059% Ouvrabilité (affaissement, en mm) 5 min 215 215 230 220 Viscosité (temps d’écoulement, en s) 5 min 15,3 8,0 4,3 4,5 * : comparatif Ces résultats montrent que la combinaison d’un premier et d’un deuxième adjuvant tels que définis selon la présente invention permet avantageusement de diminuer la viscosité des compositions hydrauliques béton tout en maintenant une ouvrabilité comparable et élevée. Ces résultats sont analogues à ceux obtenus sur les mortiers dans les exemples précédents. Exemple 7 : Effet d e la présence du deuxième adjuvant ajouté au broyage d ’une argile calcinée L’argile calcinée n°2 a été broyée dans un broyeur à boulets de capacité 5 kg (broyeur de 800 à 900 tours). Le dosage en deuxième adjuvant (polymère B1) par rapport à la masse d’argile calcinée est de 0,02% en poids. Le temps de broyage est contrôlé pour s’assurer d’atteindre un D50 (taille des particules pour laquelle 50% du volume de l'échantillon possède une granulométrie inférieure ou supérieure) de 19 µm. Une composition hydraulique de type mortier présentant la composition suivante a été utilisée. Les méthodes de mesure de l’ouvrabilité et de la viscosité sont les mêmes que dans l’exemple 1, ainsi que la nature des premiers et deuxièmes adjuvants. Analyse DRX de l’argile calcinée n°2 : Phase Formule %massique Quartz SiO 2 39,9 Calcite CaCO 3 0,2 Hematite Fe 2 O 3 0,2 Rutile TiO 2 1,0 Phase amorphe 31,0 Illite (K,H 3 O)(Al,Mg,Fe) 2 (Si,Al) 4 O 10 [(OH) 2 ,(H 2 O)] 5,3 Kaolinite Al 2 Si 2 O 5 (OH) 4 7,7 Sans polymère B1 Avec polymère B1 Distribution granulométrique D10 (µm) 2,0 2,1 D50 (µm) 19,2 19,1 D90 (µm) 90,0 85,8 Composition du mortier : Masse (kg/m 3 ) % en masse par rapport à la masse sèche de la composition de liant hydraulique non adjuvantée Ciment CEM I 52,5 R Clinker 264,4 35,7% Sulfate de calcium 13,7 Phases mineures (voir Tableau 2) 13,1 Filler calcaire 416,3 50,0% Argile calcinée n°2 118,9 14,3% Sable (0/4 mm) 1626,0 Eau 279,7 (ratio e/l = 0,336) Les polymères et les éventuels adjuvants supplémentaires sont ajoutés au mortier dans les proportions du tableau 14 suivant, correspondant à leur proportion en masse par rapport à la masse totale sèche de la composition de liant hydraulique non adjuvantée décrite dans le tableau 13 ci-dessus. Le polymère B1 a été ajouté dans l’argile calcinée au moment de son broyage, alors que le polymère A1 a été ajouté dans le mortier. Les résultats obtenus sont également présentés dans le tableau suivant : E71* E72 Composition hydraulique Polymère A1 0,57% 0,57% Polymère B1 0,02%** Ouvrabilité (étalement, en mm) 5 min 300 335 30 min 350 360 60 min 350 370 90 min 360 380 120 min 360 380 Viscosité (temps d’écoulement, en s) 5 min 58,1 41,2 30 min 44,6 34,2 60 min 41,1 30,6 90 min 39,0 31,1 120 min 38,2 27,8 * : comparative ** ajouté en amont au broyage de l’argile activée Ces résultats sont analogues à ceux obtenus sur les mortiers dans les exemples précédents. Ces résultats montrent qu’il est possible d’ajouter le deuxième adjuvant dès le broyage de l’argile calcinée. Composition de liant hydraulique adjuvantée comprenant : - une composition de liant hydraulique comprenant, par rapport à la masse sèche de la composition de liant hydraulique : - de 30% à 95% en masse de clinker, et - de 5% à 70% en masse d’argile activée, - de 0% à 60% en masse de carbonate de calcium ou de carbonate de magnésium ou d’un mélange de carbonate de calcium et de carbonate de magnésium, de préférence de calcaire, et - de 0% à 10% en masse de sulfate de calcium ; - un premier adjuvant réducteur ou haut réducteur d’eau choisi parmi les polymères polycarboxylates polyalcoxylés et les polymères phosphonate polyalcoxylés, et l’un quelconque de leurs mélanges, et - un deuxième adjuvant choisi parmi les polymères de formule (B) suivante : dans laquelle « X » représente N ou O, « R » est choisi parmi H, un groupement alkyle en C1-C10, un groupement cyclohexyle, un groupement alkylaryle et un groupement insaturé, « R’ » est choisi parmi OH, un groupement alkyle en C1-C10, un groupe cyclohexyle, un groupe alkylaryle, NH 2 , COOH, un ester en C1-C6 et un groupe ammonium, « Alk » représente un groupe alkylène en C2-C6, linéaire ou ramifié, et « n » est un entier allant de 2 à 10000, de préférence de 6 à 250. Composition de liant hydraulique adjuvantée selon la revendication 1, dans laquelle les polymères polycarboxylate polyalkoxylés comprennent des unités de formules (I) et (II) suivantes : dans lesquelles : - « R2 » et « R3 » représentent indépendamment un hydrogène ou un méthyle, - « M » représente indépendamment les uns des autres H + ou un cation de valence v choisi parmi un ion métallique alcalin, un ion métallique alcalino-terreux, un ion métallique bi- ou trivalent, un ion ammonium ou un groupe ammonium organique, - lorsque « M » représente H, « v » représente 1, et lorsque « M » représente un cation, « v » est la valence du cation M, - « R7 » et « R8 » représentent indépendamment un hydrogène, un méthyle ou un groupe de formule –COO(M) 1/ v avec M et v tels que définis ci-dessus, - « m » représente 0, 1 ou 2, - « p » représente 0 ou 1, - « X » est O ou N, et - « R1 » représente un groupe alkyle en C1-C20, un groupe cycloalkyle, un groupe alkylaryle, ou -[O-Alkyl] z -OR6, dans lequel le « Alkyl » de chaque unité O-Alkyl du groupe –[O-Alkyl] z - représente indépendamment un alkylène linéaire ou ramifié comprenant de 2 à 4 atomes de carbone, et « R6 » représente H, un groupe alkyle en C1 à C20, un groupe cyclohexyle ou un groupe alkylaryle, et « z » est un nombre entier allant de 2 à 250, - « a » est un nombre allant de 0,05 à 0,95, « a » étant la fraction molaire d’unités de formule (I) dans le polymère, et - « b » est un nombre allant de 0,05 à 0,95, « b » étant la fraction molaire d’unités de formule (II) dans le polymère. Composition de liant hydraulique adjuvantée selon la revendication 2, dans laquelle, dans les formules (I) et (II) des polymères polycarboxylate polyalkoxylés, - « R2 » représente H, - « R3 » représente indépendamment un hydrogène ou un méthyle, - « M » est sodium ou calcium - « a » est un nombre allant de 0,20 à 0,90, de préférence « a » est un nombre allant de 0,40 à 0,85, - « R7 » représente H, - « R8 » représente indépendamment un hydrogène ou un méthyle, - X = O, - R1 = -[O-Alkyl] z -O-R6, avec de préférence : - « Alkyl » représente -CH 2 -CH 2 -, -CH 2 -CH 2 -CH 2 -, -CH 2 -CH 2 -CH 2 -CH 2 -, -CH 2 -CHMe-, -CHMe-CH 2 -, et/ou - au moins 80% des « Alkyl » du groupe –[O-Alkyl] z - représentent -CH 2 -CH 2 -, voire tous les « Alkyl » du groupe –[O-Alkyl] z - représentent -CH 2 -CH 2 -, et/ou - « z » représente un nombre entier allant de 5 à 200, notamment de 10 à 100, de préférence de 25 à 75, et/ou - « R6 » représente H ou Me, - soit p = 0 et m = 1 ou 2, de préférence 1, soit p = 1 et m = 0, et - « b » est un nombre allant de 0,10 à 0,80, de préférence « b » est un nombre allant de 0,15 à 0,60. Composition de liant hydraulique adjuvantée selon l’une quelconque de revendications précédentes, dans laquelle les polymères phosphonate polyalcoxylés sont de formule (III) suivante : dans laquelle « R5 » est un atome d'hydrogène ou un groupe hydrocarboné monovalent comportant de 1 à 18 atomes de carbone et éventuellement un ou plusieurs hétéroatomes ; les « Ri » sont semblables ou différents entre eux et représentent un alkylène comme l'éthylène, le propylène, le butylène, l'amylène, l'octylène ou le cyclohexène, ou un arylène comme le styrène ou le méthylstyrène, les « Ri » renfermant éventuellement un ou plusieurs hétéroatomes ; « Q » est un groupe hydrocarboné comportant de 2 à 18 atomes de carbone et éventuellement un ou plusieurs hétéroatomes ; « A » est un groupe alkylène comportant de 1 à 5 atomes de carbone ; les « Rj » sont semblables ou différents entre eux et peuvent être choisis parmi: - le groupe A-PO 3 H 2 , A ayant la signification précitée, - un groupe alkyle comportant de 1 à 18 atomes de carbone et pouvant porter des groupements [R5-O(Ri-O) m ], R5 et Ri ayant les significations précitées, « m » est un nombre supérieur ou égal à 0, « r » est le nombre des groupes [R5-O(Ri-O) m ] portés par l'ensemble des Rj, « q » est le nombre des groupes [R5-O(Ri-O) m ] portés par Q, la somme « r+q » est comprise entre 1 et 10, « y » est un nombre entier compris entre 1 et 3, « Q », « N » et les « Rj » peuvent former ensemble un ou plusieurs cycles, ce ou ces cycles pouvant en outre contenir un ou plusieurs autres hétéroatomes. Composition de liant hydraulique adjuvantée selon l’une quelconque des revendications précédentes, dans laquelle le premier adjuvant comprend un mélange d’au moins deux polymères choisis parmi les polymères polycarboxylates polyalcoxylés et les polymères phosphonate polyalcoxylés. Composition de liant hydraulique adjuvantée selon l’une quelconque des revendications 2 à 4, dans laquelle le premier adjuvant est choisi parmi : - un polymère polycarboxylate polyalkoxylé, dans lequel p = 0 et m = 1 ou 2, de préférence 1, - un polymère polycarboxylate polyalkoxylé dans lequel p = 1 et m = 0, - un polymère phosphonate polyalcoxylé, - et l’un quelconque de leur mélange, de préférence le premier adjuvant comprend un mélange d’au moins deux polymères choisi parmi : - un polymère polycarboxylate polyalkoxylé, dans lequel p = 0 et m = 1 ou 2, de préférence 1, - un polymère polycarboxylate polyalkoxylé dans lequel p = 1 et m = 0, et - un polymère phosphonate polyalcoxylé. Composition de liant hydraulique adjuvantée selon l’une quelconque des revendications précédentes, dans laquelle, dans la formule (B) du deuxième adjuvant, « Alk » est –CH 2 -CH 2 –. Composition de liant hydraulique adjuvantée selon l’une quelconque des revendications précédentes, dans laquelle la teneur totale en premier adjuvant représente de 0,05% à 1,00% en masse, de préférence de 0,10% à 0,80% en masse, de préférence de 0,20% à 0,60% en masse, de préférence de 0,25% à 0,50% en masse, de préférence de 0,30% à 0,45% en masse, de la masse sèche de la composition de liant hydraulique. Composition de liant hydraulique adjuvantée selon l’une quelconque des revendications précédentes, dans laquelle la teneur en deuxième adjuvant représente de 0,01% à 1,00% en masse, de préférence de 0,02% à 0,80% en masse, de préférence de 0,05% à 0,50% en masse, de préférence de 0,06% à 0,30% en masse, de préférence de 0,07% à 0,20% en masse, de la masse sèche de la composition de liant hydraulique. Composition de liant hydraulique adjuvantée selon l’une quelconque des revendications précédentes, comprenant en outre un retardateur de prise, de préférence choisi parmi : - un acide carboxylique ou hydroxycarboxylique sous forme neutre ou un sel de celui-ci, - un acide phosphonique sous forme neutre ou un sel de celui-ci, - un sucre, - un phosphate, et - l’un quelconque de leurs mélanges. Composition de liant hydraulique adjuvantée selon l’une quelconque des revendications précédentes, comprenant en outre un troisième adjuvant choisi parmi les réducteurs d’eau ou haut réducteurs d’eau et différent du premier adjuvant, préférentiellement choisi parmi les dérivés de la lignine comme les sels de lignosulfonates, le gluconate de sodium et le glucoheptonate de sodium. Composition de liant hydraulique adjuvantée selon l’une quelconque des revendications précédentes, comprenant en outre un produit d’addition de type éther alkylique de glycol alcoxylé de formule (C) R’’O(AO) x H, dans laquelle : - « R’’ » représente H ou un groupe alkyle, linéaire ou ramifié, comprenant de 1 à 22 atomes de carbone, ou un cycloalkyle comprenant de 5 à 7 atomes de carbone, - « A » représente un alkylène, linéaire ou ramifié, comprenant de 1 à 4 atomes de carbone, et - « x » est un entier allant de 1 à 70. Composition de liant hydraulique adjuvantée selon l’une quelconque des revendications précédentes, dans laquelle la composition de liant hydraulique comprend de 10% à 60% en masse, de préférence de 30% à 60% en masse, de préférence de 35% à 55% en masse, de préférence de 40% à 50% en masse, de carbonate de calcium ou de carbonate de magnésium ou d’un mélange de carbonate de calcium et de carbonate de magnésium, de préférence de calcaire, par rapport à la masse sèche de la composition de liant hydraulique. Composition de liant hydraulique adjuvantée selon l’une quelconque des revendications précédentes, dans laquelle la composition de liant hydraulique comprend de 0% à 5% en masse, de préférence de 1% à 5% en masse, de sulfate de calcium, par rapport à la masse sèche de la composition de liant hydraulique. Composition hydraulique comprenant la composition de liant hydraulique adjuvantée selon l’une quelconque des revendications 1 à 14, de l’eau, éventuellement un granulat et éventuellement une addition minérale. Utilisation de la combinaison d’un premier adjuvant et d’un deuxième adjuvant tels que définis selon l’une quelconque des revendications 1 à 9, comme fluidifiant d’une composition hydraulique comprenant : - une composition de liant hydraulique comprenant, par rapport à la masse sèche de la composition de liant hydraulique : - de 30% à 95% en masse de clinker, - de 5% à 70% en masse d’argile activée, - de 0% à 60% en masse de carbonate de calcium ou de carbonate de magnésium ou d’un mélange de carbonate de calcium et de carbonate de magnésium, de préférence de calcaire, et - de 0% à 10% en masse de sulfate de calcium ; - de l’eau, - éventuellement un granulat, et - éventuellement une addition minérale. Procédé de préparation d’une composition hydraulique selon la revendication 15, comprenant une étape d’ajout, simultané ou séquencé, d’un premier adjuvant et d‘un deuxième adjuvant tels que défini selon l’une quelconque des revendications 1 à 9, dans une composition hydraulique comprenant : - une composition de liant hydraulique comprenant, par rapport à la masse sèche de la composition de liant hydraulique : - de 30% à 95% en masse de clinker, - de 5% à 70% en masse d’argile activée, - de 0% à 60% en masse de carbonate de calcium ou de carbonate de magnésium ou d’un mélange de carbonate de calcium et de carbonate de magnésium, de préférence de calcaire, et - de 0% à 10% en masse de sulfate de calcium ; et - de l’eau, de préférence le premier adjuvant est ajouté en une portion, et le deuxième adjuvant est ajouté en 2 à 6 portions, de préférence en 2 à 4 portions, préférentiellement la première portion est ajoutée en même temps que le premier adjuvant.